(57)【要約】【課題】    繊維状高分子を含む人工皮膚製造用組成物及びこれを用いた人工皮膚の製造方法を提供する。【解決手段】ケイ素元素を含む反復単位で構成された骨格及びビニル末端基を有する第１化合物、繊維状高分子及び溶媒を含有する第１組成物；及びケイ素元素を含む反復単位で構成された骨格及び水素末端基を有する第２化合物、触媒及び溶媒を含有する第２組成物を含む人工皮膚製造用組成物に関する。【選択図】  図１
2020530804.tif 000002
【特許請求の範囲】
【請求項１】
化学式１で表現される反復単位で構成された骨格及びビニル末端基を有する第１化合物、繊維状高分子及び溶媒を含有する第１組成物と、化学式１で表現される反復単位で構成された骨格及び水素末端基を有する第２化合物、触媒及び溶媒を含有する第２組成物と、を含み、
前記繊維状高分子は、セルロース、カルボキシメチルセルロース、ペクチン、デキストロース、フィブリン、エチルセルロース、ヒドロキシプロピルメチルセルロース、ヒドロキシプロピルセルロース及びこれらの組合せからなる群から選ばれるものであり、その長さが１００ｎｍ〜５００ｎｍであり、
前記第１組成物と第２組成物とを混合したものである、人工皮膚製造用組成物。
（化学式１）
【化１】
2020530804.tif 000015
【請求項２】
前記第１組成物は、第１化合物１５重量％〜３０重量％、繊維状高分子１重量％〜１０重量％、及び残量の溶媒を含有する、請求項１に記載の人工皮膚製造用組成物。
【請求項３】
前記第２組成物は、第２化合物１５重量％〜３０重量％、触媒０．０１重量％〜１．００重量％、及び残量の溶媒を含有する、請求項１に記載の人工皮膚製造用組成物。
【請求項４】
前記第１化合物は次の化学式２で表現される、請求項１に記載の人工皮膚製造用組成物。
(化学式２)
【化２】
2020530804.tif 000016
ここで、ｎは０〜１０，０００である。
【請求項５】
前記第２化合物は次の化学式３で表現される、請求項１に記載の人工皮膚製造用組成物。
（化学式３）
【化３】
2020530804.tif 000017
ここで、ｎは０〜１０，０００である。
【請求項６】
前記触媒は、白金（Ｐｔ）触媒、ルビジウム（Ｒｂ）触媒及びこれらの組合せからなる群から選ばれる、請求項１に記載の人工皮膚製造用組成物。
【請求項７】
第１組成物及び第２組成物は、キレート剤、乳化剤、ｐＨ調節剤、保存剤、スキンコンディショニング剤、湿潤剤、香料及びこれらの組合せからなる群から選ばれる添加剤をさらに含む、請求項１に記載の人工皮膚製造用組成物。
【請求項８】
請求項１の組成物を利用し、
第１組成物を提供する段階と、
前記第１組成物と混合されるように前記第２組成物を提供する段階と、
混合物に熱を印加して前記第１化合物と前記第２化合物を反応させる段階と、
を含む、人工皮膚の製造方法。
【請求項９】
請求項１の組成物を利用し、
第２組成物を提供する段階と、
前記第２組成物と混合されるように前記第１組成物を提供する段階と、
混合物に熱を印加して前記第１化合物と前記第２化合物を反応させる段階と、
を含む、人工皮膚の製造方法。
【請求項１０】
前記第１化合物と前記第２化合物とがヒドロシリル化反応によって架橋されて人工皮膚の薄膜を形成し、
前記繊維状高分子は、前記人工皮膚の薄膜中に分布する、請求項８又は９に記載の人工皮膚の製造方法。
【請求項１１】
２５℃〜３０℃の熱が印加されたとき、２００秒以内の時間で人工皮膚が形成される、請求項８又は９に記載の人工皮膚の製造方法。
【請求項１２】
３０℃〜３５℃の熱が印加されたとき、１８０秒未満の時間で人工皮膚が形成される、請求項８又は９に記載の人工皮膚の製造方法。
【請求項１３】
３５℃〜４０℃の熱が印加されたとき、１６０秒未満の時間で人工皮膚が形成される、請求項８又は９に記載の人工皮膚の製造方法。
【発明の詳細な説明】
【技術分野】
【０００１】
本発明は、繊維状高分子を含む人工皮膚製造用組成物及びこれを用いた人工皮膚の製造方法に関し、特に、低い温度で短時間で人工皮膚を形成する組成物及びこれを用いた人工皮膚の製造方法に関する。
【背景技術】
【０００２】
現在、人工皮膚に関連した技術は、バイオ・医薬分野、電気・電子分野、ロボット工学分野などの様々な産業分野において大きな関心を持たれている。特に、火傷及び潰瘍などによって損傷した皮膚への治療剤、薬品・化粧品の伝達体、老化した皮膚にハリを与える機能性製品など、医療及び美容分野への活用性は計り知れない。
【先行技術文献】
【特許文献】
【０００３】
【特許文献１】大韓民国登録特許第１０−０８６１９８０号公報
【特許文献２】大韓民国公開特許第１０−２００９−０１１９８７８号公報
【発明の概要】
【発明が解決しようとする課題】
【０００４】
本発明の目的は、皮膚に塗布するとき、低い温度で短時間で人工皮膚を形成できる組成物及びこれを用いた人工皮膚の製造方法を提供することである。
また、本発明の目的は、引張強度などの物理的物性に優れた人工皮膚を形成できる組成物及びこれを用いた人工皮膚の製造方法を提供することである。
本発明の目的は以上に言及した目的に制限されない。本発明の目的は、以下の説明からより明確になり、特許請求の範囲に記載された手段及びその組合せによって実現されるだろう。
【課題を解決するための手段】
【０００５】
本発明の一実施例による人工皮膚製造用組成物は、化学式１で表現する反復単位で構成された骨格及びビニル末端基を有する第１化合物、繊維状高分子及び溶媒を含有する第１組成物；及び化学式１で表現する反復単位で構成された骨格及び水素末端基を有する第２化合物、触媒及び溶媒を含有する第２組成物を含む。
（化学式１）
【化１】
2020530804.tif 000003
前記化学式１で、ｎはモル比を表し、１〜１０，０００である。
前記第１組成物は、第１化合物１５重量％〜３０重量％、繊維状高分子１重量％〜１０重量％、及び残量の溶媒を含有することができる。
前記第２組成物は、第２化合物１５重量％〜３０重量％、触媒０．０１重量％〜１．００重量％、及び残量の溶媒を含有することができる。
【０００６】
前記第１化合物は、次の化学式２で表現することができる。
（化学式２）
【化２】
2020530804.tif 000004
ここで、ｎは０〜１０，０００である。
前記第２化合物は、次の化学式３で表現することができる。
（化学式３）
【化３】
2020530804.tif 000005
ここで、ｎは０〜１０，０００である。
前記繊維状高分子は、セルロース、カルボキシメチルセルロース、ペクチン、デキストロース、フィブリン、エチルセルロース、ヒドロキシプロピルメチルセルロース、ヒドロキシプロピルセルロース及びこれらの組合せからなる群から選ばれるいずれかであり得る。
前記繊維状高分子は、長さが１００ｎｍ〜５００ｎｍであり得る。
前記触媒は、白金（Ｐｔ）触媒、ルビジウム触媒及びこれらの組合せからなる群から選ばれるいずれかであり得る。
第１組成物及び第２組成物は、キレート剤、乳化剤、ｐＨ調節剤、保存剤、スキンコンディショニング剤、湿潤剤、香料及びこれらの組合せからなる群から選ばれる添加剤をさらに含有することができる。
【０００７】
本発明の一実施例による人工皮膚の製造方法は、皮膚に前記第１組成物を提供する段階、前記第１組成物と混合されるように前記第２組成物を提供する段階、及び混合物に熱を印加して前記第１化合物と前記第２化合物を反応させる段階と、を含む。
本発明の一実施例による人工皮膚の製造方法は、皮膚に前記第２組成物を提供する段階、前記第２組成物と混合されるように前記第１組成物を提供する段階、及び混合物に熱を印加して前記第１化合物と前記第２化合物を反応させる段階を含む。
前記第１組成物及び第２組成物は、皮膚又は皮膚に接触したシートに塗布して提供することができる。
【０００８】
前記第１化合物と前記第２化合物がヒドロシリル化反応によって架橋されて人工皮膚の薄膜を形成し、前記繊維状高分子は前記人工皮膚の薄膜中に分布することができる。
前記熱は皮膚の熱によって印加され得る。
本発明の一実施例によれば、２５℃〜３０℃の熱が印加されたとき、２００秒以内の時間で人工皮膚が形成され得る。
本発明の一実施例によれば、３０℃〜３５℃の熱が印加されたとき、１８０秒未満の時間で人工皮膚が形成され得る。
本発明の一実施例によれば、３５℃〜４０℃の熱が印加されたとき、１６０秒未満の時間で人工皮膚が形成され得る。
【発明の効果】
【０００９】
本発明の一実施例による人工皮膚製造用組成物を使用すると、低い温度で短時間で人工皮膚を形成することができる。
また、本発明の一実施例による人工皮膚製造用組成物を使用すると、引張強度などの物理的物性に優れた人工皮膚を形成することができる。
本発明の効果は以上で言及した効果に限定されない。本発明の効果は、以下の説明から推論可能な全ての効果を含むと理解すべきであろう。
【図面の簡単な説明】
【００１０】
【図１】本発明の実施例によって形成した人工皮膚の引張強度を測定した結果である。
【発明を実施するための形態】
【００１１】
以上の本発明の目的、他の目的、特徴及び利点は、添付の図面に関連した以下の好ましい実施例から容易に理解できよう。しかし、本発明は、ここに説明する実施例に限定されず、別の形態として具体化されてもよい。むしろ、ここで紹介する実施例は開示の内容を徹底且つ完全にするために、そして通常の技術者に本発明の思想を十分に伝達するために提供されるものである。
【００１２】
各図を説明する上で類似の参照符号を類似の構成要素に共通して使用した。添付の図面において構造物の寸法は本発明の明確性のために実際よりも拡大して示している。第１、第２などの用語は単に様々な構成要素を説明するためのものであり、当該構成要素はそれらの用語に限定されない。それらの用語は単に一つの構成要素を他の構成要素から区別する目的で使用される。例えば、本発明の権利範囲を逸脱することなく第１構成要素は第２構成要素と命名されてもよく、同様に第２構成要素も第１構成要素と命名されてもよい。単数の表現は、文脈上明示されない限り、複数の表現をも含む。
【００１３】
本出願において、“含む”又は“有する”などの用語は、明細書に記載された特徴、数字、段階、動作、構成要素、部品又はこれらを組み合わせたものが存在することを示すもので、１つ又はそれ以上の別の特徴や数字、段階、動作、構成要素、部分品又はこれらを組み合わせたものの存在又は付加の可能性を前もって排除するものと理解してはならない。また、層、膜、領域、板などの部分が他の部分の“上に”あるとする場合、これは、他の部分の“真上に”ある場合だけでなく、それらの間に更に他の部分がある場合も含む。逆に、層、膜、領域、板などの部分が他の部分の“下に”あるとする場合、これは、他の部分の“真下に”ある場合だけでなく、それらの間に更に他の部分がある場合も含む。
【００１４】
本明細書において“人工皮膚”とは、実際の皮膚の形状、感触、質感などに極力近くなるように人工的に作ったものであり、実際の皮膚の物理的物性まで同一又は類似にした薄膜を意味する。ただし、生体組織、細胞などを培養して製造した薄膜を意味するものではなく、高分子などの物質を用いて作った薄膜を意味する。
また、“人工皮膚製造用組成物”は、身体に適用されたとき、前記人工皮膚を形成できる組成物を意味する。
本発明の一実施例による人工皮膚製造用組成物は、第１化合物、繊維状高分子及び溶媒を含有する第１組成物と、第２化合物、触媒及び溶媒を含有する第２組成物とを含む。前記第１組成物及び第２組成物は、キレート剤、乳化剤、ｐＨ調節剤、保存剤、スキンコンディショニング剤、湿潤剤、香料及びこれらの組合せからなる群から選ばれる添加剤をさらに含有することができる。
【００１５】
前記第１組成物は、次の化学式１で表現される反復単位で構成された骨格及びビニル末端基を有する第１化合物、繊維状高分子及び溶媒を含有する。
（化学式１）
【化４】
2020530804.tif 000006
前記化学式１で、ｎはモル比を表し、１〜１０，０００である。
前記第１化合物は、後述する第２化合物と特別な架橋反応をして人工皮膚の薄膜を形成する構成である。具体的に、前記第１化合物は、次の化学式２で表現される化合物であり得る。
（化学式２）
【化５】
2020530804.tif 000007
ここで、ｎは０〜１０，０００、０〜８，０００、又は０〜６，０００であり得る。
【００１６】
さらにいうと、前記第１化合物の粘度は０．１ｃＰ〜５，０００，０００ｃＰであり得る。
前記繊維状高分子は人工皮膚の引張強度などの物理的物性を向上させ、人工皮膚の形成時間を短縮させる構成である。
前記繊維状高分子は、セルロース、カルボキシメチルセルロース、ペクチン、デキストロース、フィブリン、エチルセルロース、ヒドロキシプロピルメチルセルロース、ヒドロキシプロピルセルロース及びこれらの組合せからなる群から選ばれる天然高分子を使用することが好ましい。
【００１７】
また、前記繊維状高分子はナノサイズのものを使用することが好ましい。例えば、直径が０．１ｎｍ〜１，０００ｎｍであり、長さが１００ｎｍ〜５００ｎｍであるものを使用することができる。前記繊維状高分子の直径及び長さが前記数値範囲に収まってこそ、耐久性の向上した人工皮膚の薄膜を形成することができる。直径及び長さが小さいと、人工皮膚の物理的物性の向上の程度がわずかであり、直径及び長さが大きすぎると、第１化合物と第２化合物とがよく架橋されず、薄膜が形成されないことがある。
具体的に、前記繊維状高分子はセルロースからなるナノサイズのものを使用することが最も好ましいが、これは、無毒性の生体適合性に優れた素材であり、特に傷部位の痛みと細菌感染を減少させる効果及び皮膚再生に卓越した効能を持っているため、人工皮膚に機能性まで与えることができる。
【００１８】
前記第２組成物は、前記化学式１で表現される反復単位で構成された骨格及び水素末端基を有する第２化合物、触媒及び溶媒を含有する。
前記第２化合物は、第１化合物と架橋反応によって結合して人工皮膚の薄膜を形成する構成である。具体的に、前記第２化合物は次の化学式３で表現される化合物であり得る。
（化学式３）
【化６】
2020530804.tif 000008
ここで、ｎは０〜１０，０００であり得る。
さらにいうと、前記第２化合物の粘度は０．１ｃＰ〜５，０００，０００ｃＰであり得る。
【００１９】
前記触媒は前記第１化合物と第２化合物との架橋結合を促進させ、低い温度でも短時間で人工皮膚を形成させ得る構成である。
前記触媒は、白金（Ｐｔ）触媒、ルビジウム（Ｒｂ）触媒及びこれらの組合せからなる群から選ばれるいずれかであり得る。ただし、白金触媒を使用することが好ましいが、これは、白金触媒を使用したときに反応速度増加の効果がより大きいためである。
前記溶媒は、第１化合物、第２化合物、繊維状高分子及び触媒などを希釈できるものであれば特に限定されず、例えば、水、アルコール、グリセロール及びこれらの組合せからなる群から選ばれるものを使用することができる。前記第１組成物は、第１化合物１５重量％〜３０重量％、繊維状高分子１重量％〜１０重量％、及び残量の溶媒を含有する。
【００２０】
前記繊維状高分子の含有量が１重量％未満であると、添加量が少なすぎるため、引張強度などの物理的物性の向上の程度がわずかであり、一方、１０重量％を超えると、人工皮膚の柔軟性が減って引張強度がむしろ低下する恐れがある。
前記第２組成物は、第２化合物１５重量％〜３０重量％、触媒０．０１重量％〜１．００重量％、及び残量の溶媒を含有する。
前記第２化合物の含有量が１５重量％未満であると、第１化合物と架橋結合可能な第２化合物の量が少ないため、人工皮膚の薄膜が形成されないことがある。前記触媒の含有量が０．０１重量％未満であると、第１化合物と第２化合物の反応が起きないことがあり、１．００重量％を超えると、投入量に比べて反応速度増加の効果がわずかであり得る。
【００２１】
本発明の一実施例による人工皮膚製造用組成物は、キレート剤、乳化剤、ｐＨ調節剤、保存剤、スキンコンディショニング剤、湿潤剤及び香料及びこれらの組合せからなる群から選ばれる添加剤をさらに含有することができ、前記添加剤は、前記第１組成物及び第２組成物のいずれか一方にのみ含まれてもよく、前記第１組成物及び第２組成物の両方にそれぞれ含まれてもよい。
【００２２】
前記キレート剤は、第１組成物及び／又は第２組成物に混入し得る金属イオンの活性を遮断する構成であり、これに限定されないが、エチレンジアミンテトラアセテート（ＥＤＴＡ）を使用することができ、０．０２重量％〜０．１重量％を含有することができる。
前記乳化剤は、第１組成物と第２組成物を均一に混合させるための構成であり、これに限定されないが、ＴＲ−１（アクリレート／Ｃ１０−３０  アルキルアクリレート クロスポリマーを使用することができ、０．２重量％〜０．５重量％を含有することができる。
【００２３】
前記ｐＨ調節剤は、第１組成物及び第２組成物の架橋反応が起きやすいようにｐＨを調節する構成であり、これに限定されないが、トロメタミンを使用することができ、０．１５重量％〜０．５重量％を含有することができる。
前記保存剤は、第１組成物及び／又は第２組成物の長期保管のための構成であり、これに限定されないが、フェノキシエタノールを使用することができ、０．４重量％〜１重量％を含有することができる。
前記スキンコンディショニング剤は、皮膚の柔軟性の回復のための構成であり、これに限定されないが、エチルヘキシルグリセリンを使用することができ、０．１重量％〜０．５重量％を含有することができる。
前記湿潤剤は、皮膚外層の水分保持を増加させるための構成であり、これに限定されないが、グリセリンを使用することができ、５．０重量％〜８．０重量％を含有することができる。
前記香料は、目的に応じて様々な種類のものを使用することができ、０．２重量％〜１重量％を含有することができる。
【００２４】
本発明の一実施例による人工皮膚の製造方法は、皮膚に前記第１組成物又は第２組成物を提供する段階、前記第１組成物又は第２組成物と混合されるように第２組成物又は第１組成物を提供する段階、及び混合物に熱を印加して前記第１化合物と第２化合物を反応させる段階を含む。
【００２５】
以下、説明の便宜のために、皮膚に前記第１組成物を提供した後、第２組成物を提供する方法を中心に説明する。ただし、本発明がそれに限定されるものではなく、まず第２組成物を提供した後、続いて第１組成物を提供することも、本発明の一実施例として解釈すべきであろう。
まず皮膚に前記第１組成物を提供する段階は、皮膚に直接に前記第１組成物を塗布するか、又は皮膚に接触しているシートなどの別の基材に前記第１組成物を塗布することを意味できる。ただし、塗布する方式の他に、前記第１組成物が含浸されているシートなどの基材を皮膚に接着する方式で提供することもできる。
【００２６】
前記第１組成物と混合されるように前記第２組成物を提供する段階は、前記第１組成物が塗布された皮膚、又は皮膚に接触しているシートなどの別の基材に、前記第２組成物を塗布することを意味できる。ただし、第２組成物も同様、塗布する方式の他に、前記第１組成物が含浸されているシートなどの基材を皮膚に接着する方式で提供することもできる。また、必ずしも前記第１組成物が塗布された皮膚などに前記第２組成物を塗布せず、前記第１組成物が塗布された面の周辺部に前記第２組成物を塗布して混合する方式も可能である。
上記のように第１組成物及び第２組成物を混合した後、混合物に熱を印加して前記第１化合物と前記第２化合物とを反応させることによって人工皮膚を形成させることができる。
【００２７】
具体的に、前記混合物は第１化合物、第２化合物及び触媒を含有しているので、これに熱を印加すると、次の化学式４のようにヒドロシリル化反応が起きて前記第１化合物及び第２化合物が架橋され、人工皮膚の薄膜が形成される。すなわち、前記第１化合物のビニル末端基と前記第２化合物の水素末端基との間に水素ケイ素化反応が起きながら前記第１化合物と第２化合物とが架橋される。
（化学式４）
【化７】
2020530804.tif 000009
また、前記混合物は繊維状高分子を含有しているので、前記化学式４によって第１化合物及び第２化合物が架橋されつつ人工皮膚の薄膜が形成される時、前記繊維状高分子が前記薄膜中に分布して前記人工皮膚の引張強度などの物理的物性を向上させる。
前記水素ケイ素化反応を起こすための熱の印加方式は特に制限されず、例えば、前記第１組成物及び第２組成物が塗布されている皮膚の熱が印加される方式でよい。
本発明の一実施例による人工皮膚は、皮膚の温度範囲のように低い温度でも短時間で形成可能であるが、これは、以下の実施例から明確に分かるであろう。
【実施例】
【００２８】
以下、本発明を、実施例及び比較例を用いてより詳細に説明する。しかし、それらの実施例は本発明を例示するためのものであり、本発明の範囲はそれらに限定されない。
【００２９】
第１組成物の準備
下表１のような組成で第１組成物を準備した。具体的に、第１化合物、繊維状高分子、及び添加剤を溶媒に全て投入した後、完全に溶解するまで撹拌して準備した。
第２組成物の準備
下表１のような組成で第２組成物を準備した。具体的に、第２化合物、触媒及び添加剤を溶媒に全て投入した後、完全に溶解するまで撹拌して準備した。
【００３０】
【表１−１】
2020530804.tif 000010
【００３１】
【表１−２】
2020530804.tif 000011
【００３２】
【表１−３】
2020530804.tif 000012
【００３３】
【表１−４】
2020530804.tif 000013
【００３４】
前記表１中：
注１）ＥＤＴＡ  ２Ｎａ、デボンＬＳ社
注２）ビニルジメチコン、分子量１０，０００ｇ／ｍｏｌ、粘度１６０，０００ｃＰ、ＫＣＣ社、
注３）水素ジメチコン、分子量１０，０００ｇ／ｍｏｌ、粘度１６０，０００ｃＰ、ＫＣＣ社
注４）白金触媒
注５）ＴＲ−１、Ｌｕｂｒｉｚｏｌ社
注６）トロメタミン、ａＴ  ｌａｂ社
注７）フェノキシエタノール、Ｇａｌａｘｙ社
注８）エチルヘキシルグリセリン、Ｓｃｈｕｅｌｋｅ＆Ｍａｙｒ社
注９）グリセリン、ＡＣＩＤ  ＣＨＥＭ社
注１０）直径約１０ｎｍ、長さ約１０ｎｍのセルロースナノファイバー、自体合成
【００３５】
人工皮膚の形成
温度が一定に維持された基材上に前記第１組成物を塗布した。前記第１組成物が塗布された面に前記第２組成物を塗布した。前記第１組成物と第２組成物が均一に混合されるように一定の速度で擦りながら下表２に記載された温度の熱を混合物に加えて人工皮膚を形成した。肉眼で人工皮膚の形成が確認されるまでかかる時間を測定した。
【００３６】
【表２】
2020530804.tif 000014
表２を参照すると、第１化合物と第２化合物の架橋結合によって人工皮膚を形成する場合、２５℃〜４０℃の低い温度条件で約２２０秒以内の非常に短い時間で人工皮膚
が形成されることが分かる。
【００３７】
特に、本発明の一実施例のように、繊維状高分子を１重量％〜１０重量％で含む実施例１〜実施例５の場合、人工皮膚の形成時間がより短縮したことが分かる。具体的に、２５℃〜３０℃の熱が印加されたとき２００秒以内、３０℃〜３５℃の熱が印加されたとき１８０秒未満、３５℃〜４０℃の熱が印加されたとき１６０秒未満の時間で人工皮膚が形成されたことが確認できる。
【００３８】
薄膜強度の測定
前述した方法で形成した人工皮膚の引張強度を測定した。具体的に、外部環境を０℃、２０℃、３０℃、４０℃、５０℃、６０℃、８０℃の温度条件とし、引張圧縮試験機（Ｕｎｉｖｅｒｓａｌ  Ｔｅｓｔｉｎｇ  Ｍａｃｈｉｎｅ、Ｉｎｓｔｒｏｎ社、４４８５  ＴＩＣ９６０２０３−９７Ｂ１Ａ）を用いて引張強度を測定した。その結果は図１の通りだった。
図１を参照すると、本発明の一実施例のように繊維状高分子を１重量％〜１０重量％で含む実施例１〜実施例５は、繊維状高分子を含有しない比較例１に比べて顕著に高い引張強度を示しており、人工皮膚として使用するのに適した耐久性を有することが分かる。
【００３９】
以上、本発明の実験例及び実施例について詳しく説明したが、本発明の権利範囲は上述の実験例及び実施例に限定されず、添付する特許請求の範囲で定義している本発明の基本概念を用いた当業者の様々な変形及び改良の形態も本発明の権利範囲に含まれる。
【図１】
2020530804.tif 000018
【国際調査報告】
2020530804.tif 000019
2020530804.tif 000020
2020530804.tif 000021
2020530804.tif 000022